(57)【要約】【課題】本発明は、低電圧で駆動でき、発光効率が高く、劣化の少ない有機エレクトロルミネッセンス素子及びこれを用いた表示装置を低コストで提供することを目的とする。【解決手段】対向した電極２０、７０間に発光層５０を有する有機エレクトロルミネッセンス素子であって、  前記発光層は、金属錯体と、燐光材料と、有機材料とを含むことを特徴とする。【選択図】図１
2012129370.tif 000002
【特許請求の範囲】
【請求項１】
対向した電極間に発光層を有する有機エレクトロルミネッセンス素子であって、
前記発光層は、金属錯体と、燐光材料と、有機材料とを含むことを特徴とする有機エレクトロルミネッセンス素子。
【請求項２】
前記金属錯体と前記有機材料がホスト材料を構成し、前記燐光材料はゲスト材料を構成することを特徴とする請求項１に記載の有機エレクトロルミネッセンス素子。
【請求項３】
前記ホスト材料は、前記有機材料の方が前記金属錯体よりも混合比率が高いことを特徴とする請求項２に記載の有機エレクトロルミネッセンス素子。
【請求項４】
前記金属錯体は、前記ゲスト材料よりも波長の短い光を発光する性質を有する燐光材料から構成されることを特徴とする請求項２又は３に記載の有機エレクトロルミネッセンス素子。
【請求項５】
前記有機材料は、金属錯体が結合した有機金属錯体を含むことを特徴とする請求項１乃至４のいずれか一項に記載の有機エレクトロルミネッセンス素子。
【請求項６】
前記有機材料に結合した金属錯体は、希少金属以外の金属から構成されることを特徴とする請求項５に記載の有機エレクトロルミネッセンス素子。
【請求項７】
前記有機材料は、ＴＰＢＩ（２，２'，２"−（１，３，５−ベンゼントリイル）−トリス（１−フェニル−１−Ｈ−ベンゾイミダゾール））、ＴＣＴＡ（４，４'，４"−トリ（Ｎ−カルバゾリル）トリフェニルアミン）、ＢＡｌｑ（（１，１'−ビスフェニル）−４−オレート）ビス（２−メチル−８−キノリノレート−Ｎ１，Ｏ８）アルミニウム）又はＴＡＺ（３−（４−ビフェニルイル）−４フェニル−５−（４−ｔｅｒｔ−ブチルフェニル）−１，２，４−トリアゾール）のいずれかであることを特徴とする請求項１乃至６のいずれか一項に記載の有機エレクトロルミネッセンス素子。
【請求項８】
請求項１乃至７のいずれか一項に記載の有機エレクトロルミネッセンス素子を用いた表示パネルと、
該表示パネルを駆動する駆動回路と、を有することを特徴とする表示装置。
【発明の詳細な説明】
【技術分野】
【０００１】
本発明は、有機エレクトロルミネッセンス素子及びこれを用いた表示装置に関し、特に、対向した電極間に発光層を有する有機エレクトロルミネッセンス素子及びこれを用いた表示装置に関する。
【背景技術】
【０００２】
従来から、対向した電極間に発光層を有する有機発光素子において、発光層の主構成材料が金属錯体であり、かつ副構成材料が燐光発光性発光材料である発光素子が知られている（例えば、特許文献１参照）。
【０００３】
かかる特許文献１においては、燐光発光材料を用いた発光素子において、低電圧駆動が可能で、発光劣化が少ない高効率な発光素子を得ることを目的としている。
【先行技術文献】
【特許文献】
【０００４】
【特許文献１】ＷＯ  ２００５／１１２５２０号公報
【非特許文献】
【０００５】
【非特許文献１】徳丸克己著、「Ｉｒ（ｐｐｙ）３の励起状態の特徴的なふるまい」、現代化学、ｐ．６３−６９、２００７年１月
【発明の概要】
【発明が解決しようとする課題】
【０００６】
しかしながら、上述の特許文献１に記載の構成では、主構成材料の金属錯体が希少金属から構成されるため、材料のコストが高くなるという問題があった。
【０００７】
また、主構成材の濃度が非常に高くなることが避けられないため、発光層の主構成材料同士の消光現象が生じる（例えば、非特許文献１参照）。この発光層は、主構成材料から副構成材料へのエネルギー移動により発光するため、主構成材料の消光現象が発生した場合には、発光効率が低下してしまうという問題があった。
【０００８】
そこで、本発明は、低電圧で駆動でき、発光効率が高く、劣化の少ない有機エレクトロルミネッセンス素子及びこれを用いた表示装置を低コストで提供することを目的とする。
【課題を解決するための手段】
【０００９】
上記目的を達成するため、第１の発明に係る有機エレクトロルミネッセンス素子は、対向した電極間に発光層を有する有機エレクトロルミネッセンス素子であって、
前記発光層は、金属錯体と、燐光材料と、有機材料とを含むことを特徴とする。
【００１０】
これにより、発光層に安価な有機材料を含めて構成することにより、低コスト化を図ることができるとともに、金属錯体の発光層中の含有比率を低減させることができ、主構成材料同士の消光現象を低減させることができる。
【００１１】
第２の発明は、第１の発明に係る有機エレクトロルミネッセンス素子において、
前記金属錯体と前記有機材料がホスト材料を構成し、前記燐光材料はゲスト材料を構成することを特徴とする。
【００１２】
これにより、ホスト材料中の金属錯体の一部を有機材料で置き換えることができ、低コスト化を図れるとともに、金属錯体同士の消光現象の発生を防止することができる。
【００１３】
第３の発明は、第２の発明に係る有機エレクトロルミネッセンス素子において、
前記ホスト材料は、前記有機材料の方が前記金属錯体よりも混合比率が高いことを特徴とする。
【００１４】
これにより、金属錯体の割合を大幅に減少させつつ、低電圧駆動及び高発光効率を実現することができ、低コスト化を図りつつ性能を向上させることができる。
【００１５】
第４の発明は、第２又は第３の発明に係る有機エレクトロルミネッセンス素子において、
前記金属錯体は、前記ゲスト材料よりも波長の短い光を発光する性質を有する燐光材料から構成されることを特徴とする。
【００１６】
これにより、金属錯体に燐光材料を用いても、ゲスト材料の発光を優先させることができ、所望のカラー発光を行うことができる。
【００１７】
第５の発明は、第１〜４のいずれかの発明に係る有機エレクトロルミネッセンス素子において、
前記有機材料は、金属錯体が結合した有機金属錯体を含むことを特徴とする。
【００１８】
第６の発明は、第５の発明に係る有機エレクトロルミネッセンス素子において、
前記有機材料に結合した金属錯体は、希少金属以外の金属から構成されることを特徴とする。
【００１９】
これにより、有機材料の方は安価に構成することができ、コスト低減に寄与することができる。
【００２０】
第７の発明は、第１〜６のいずれかの発明に係る有機エレクトロルミネッセンス素子において、
前記有機材料は、ＴＰＢＩ（２，２'，２"−（１，３，５−ベンゼントリイル）−トリス（１−フェニル−１−Ｈ−ベンゾイミダゾール））、ＴＣＴＡ（４，４'，４"−トリ（Ｎ−カルバゾリル）トリフェニルアミン）、ＢＡｌｑ（（１，１'−ビスフェニル）−４−オレート）ビス（２−メチル−８−キノリノレート−Ｎ１，Ｏ８）アルミニウム）又はＴＡＺ（３−（４−ビフェニルイル）−４フェニル−５−（４−ｔｅｒｔ−ブチルフェニル）−１，２，４−トリアゾール）のいずれかであることを特徴とする。
【００２１】
これにより、種々の有機材料を選択することができ、用途に応じて適切な有機材料を選択しつつ高効率の素子を実現することができる。
【００２２】
第８の発明に係る表示装置は、第１〜７のいずれかの発明に係る有機エレクトロルミネッセンス素子を用いた表示パネルと、
該表示パネルを駆動する駆動回路と、を有することを特徴とする。
【００２３】
これにより、低電圧駆動が可能であり、発光効率が高く、寿命の長い表示装置を実現することができる。
【発明の効果】
【００２４】
本発明によれば、有機エレクトロルミネッセンス素子及びこれを用いた表示装置の発光効率を向上させることができる。
【図面の簡単な説明】
【００２５】
【図１】本実施形態に係る有機エレクトロルミネッセンス素子の一例を示した断面構成図である。
【図２】実施例１に係る有機ＥＬ素子を、ホスト材料中の混合比を変えて作製した場合の特性を示した表である。
【図３】実施例１に係る有機ＥＬ素子の輝度半減寿命を、比較例に係る有機ＥＬ素子との比較において示した表である。
【図４】実施例２乃至４に係る有機ＥＬ素子の測定結果を示した表である。
【発明を実施するための形態】
【００２６】
以下、図面を参照して、本発明を実施するための形態の説明を行う。
【００２７】
図１は、本発明の実施形態に係る有機エレクトロルミネッセンス素子（Organic Electro-Luminescence、以下、「有機ＥＬ素子」と呼ぶ。）の一例を示した断面構成図である。図１において、本実施形態に係る有機ＥＬ素子は、基板１０と、ＩＴＯ（Indium Tin Oxide、酸化インジウム錫）電極２０と、正孔注入層３０と、正孔輸送層４０と、発光層５０と、電子輸送層６０と、電極層７０とを有する。
【００２８】
本実施形態に係る有機ＥＬ素子は、基板１０の表面上に、ＩＴＯ電極２０、正孔注入層３０、正孔輸送層４０、発光層５０、電子輸送層６０及び電極層７０が順に積層された構成を有している。正孔注入層３０、正孔輸送層４０、発光層５０、電子輸送層６０は、総て有機材料からなる有機層として構成されているので、正孔注入層３０を第１の有機層３０、正孔輸送層４０を第２の有機層４０、発光層５０を第３の有機層５０、電子輸送層６０を第４の有機層６０と呼んでもよい。つまり、本実施形態に係る有機ＥＬ素子は、第１〜第４の有機層３０〜６０がＩＴＯ電極２０と電極層７０でサンドイッチ状に挟まれた構成を有している。
【００２９】
基板１０は、光を透過する透明な基板が用いられ、例えば、ガラス基板やプラスチック基板が利用されてよい。基板１０は、透明な材料であれば、用途に応じて種々の材料から構成され得る。
【００３０】
ＩＴＯ電極２０は、光を透過する透明な金属薄膜からなり、透明な電極として構成される。ＩＴＯ電極２０は陽極として機能し、駆動時には正電圧が印加され、正孔が注入される。なお、本実施形態においては、陽極としてＩＴＯ電極２０を用いた例を挙げているが、透明電極を構成できれば、他の材料を用いてもよい。
【００３１】
正孔注入層３０は、ＩＴＯ電極２０と正孔輸送層４０の中間の仕事関数を有し、ＩＴＯ電極２０に注入される正孔を正孔輸送層４０に注入する橋渡しを行うバッファ層である。上述のように、正孔注入層３０は、有機材料で構成される。正孔注入層３０は、ＩＴＯ電極２０で注入された正孔を、正孔輸送層４０に橋渡しできる機能を有する種々の有機材料から構成されてよいが、例えば、下記の式（１）に示す化合物（以下、「ＰＥＤＯＴ：ＰＳＳ」と呼ぶ。）から構成されてもよい。
【００３２】
【化１】
2012129370.tif 000003
正孔輸送層４０は、正孔注入層３０から注入された正孔を発光層５０へと輸送する層である。正孔輸送層４０も、有機材料で構成される。正孔輸送層４０は、正孔を輸送する機能を有すれば、種々の有機材料を用いることができるが、例えば、下記の式（２）に示す化合物（以下、「α−ＮＰＤ」と呼ぶ。）を用いるようにしてもよい。
【００３３】
【化２】
2012129370.tif 000004
電極層７０は、駆動時に陰極として機能し、負電圧が印加される。電極層７０は、金属薄膜で構成されてよく、例えば、アルミニウム、銀−マグネシウム合金、カルシウム等の金属薄膜として構成されてよい。
【００３４】
電子輸送層６０は、電極層７０から注入された電子を発光層５０に輸送するための層である。電子輸送層６０は、有機材料から構成されてよい。有機材料は、電子を輸送する機能を果たすことができれば、種々の有機材料を用いることができるが、例えば、２，２'，２"−（１，３，５−ベンゼントリイル）−トリス（１−フェニル−１−Ｈ−ベンゾイミダール）（又は2, 2',2"-(1, 3, 5-benzenetriyl)-tris(1-phenyl-1-H-benzimidazole)）（以下、「ＴＰＢＩ」と呼ぶ。）を用いてもよい。なお、ＴＰＢＩの化学式を、下記の式（３）に示す。
【００３５】
【化３】
2012129370.tif 000005
発光層５０は、電子と正孔の結合により発光する層である。発光層５０は、電子と正孔の結合により励起され、励起状態から基底状態に戻る際に光を発光する。本実施形態に係る有機ＥＬ素子においては、励起状態（一重項状態）から直接基底状態に戻る際に発光する蛍光ではなく、一重項状態から、それよりもややエネルギー状態の低い三重項状態を介して基底状態に戻る際に発光する燐光を用いる。
【００３６】
発光層５０は、金属錯体と、燐光材料と、有機材料とから構成される。金属錯体と有機材料は、発光層５０の主成分であるホスト材料を構成する。一方、燐光材料は、発光層５０の少量成分であるゲスト材料を構成する。発光層５０において、発光の役割を担うのは、ゲスト材料である。よって、燐光材料が発光の役割を担う。
【００３７】
ホスト材料中の金属錯体は、種々の金属錯体を用いることができるが、例えば、イリジウム錯体等の燐光材料を用いるようにしてもよい。金属錯体に燐光材料を用いる場合には、ゲスト材料に用いられる燐光材料よりも短い波長の光を発光する燐光材料を用いる。これにより、波長の長いゲスト材料の燐光材料からの発光が優先され、ゲスト材料の発光色で発光層５０から光を発生させることができる。例えば、ホスト材料中の金属錯体に緑色に発光する燐光材料を用い、ゲスト材料の燐光材料に赤色に発光する燐光材料を用いるようにすれば、緑色の波長領域５００〜５６０ｎｍよりも、赤色の波長領域６１０〜７５０ｎｍの発光が優先され、発光層５０は赤色に発光する。この場合、ホスト材料の緑色の燐光材料は、例えば、下記の式（４）で表される化合物（以下、「Ｉｒ（ｐｐｙ）２ａｃａｃ」という。）を用いるようにしてもよい。また、ゲスト材料の赤色の燐光材料は、例えば、下記の式（５）で表される化合物（以下、「Ｉｒ（ｐｉｑ）３」という。）を用いるようにしてもよい。
【００３８】
【化４】
2012129370.tif 000006
【００３９】
【化５】
2012129370.tif 000007
【００４０】
波長は、青色＜緑色＜黄色＜赤色であるので、ホスト材料の金属錯体に燐光材料を用いる場合には、ゲスト材料に用いられる燐光材料の発光色よりも短い波長の燐光材料を選択するようにすれば、ゲスト材料の燐光材料の発光色で発光層５０を発光させることができ、所望のカラー表示を行うことができる。
【００４１】
本実施形態に係る有機ＥＬ素子のホスト材料は、金属錯体のみならず、有機材料を含有している。ホスト材料を、高濃度の金属錯体のみで構成すると、消光現象が発生するが、有機材料との混合膜とすることにより、消光現象を低減させることができ、高効率で発光させることができる。また、ホスト材料の金属錯体には希少金属が使用されている場合が多く、高コストとなる場合が多いが、この一部を有機材料で置き換えることにより、希少金属の使用量を減少させ、低コストで有機ＥＬ素子を構成することができる。
【００４２】
ホスト材料中の有機材料には、種々の有機材料を利用することができるが、例えば、上述の式（３）に示したＴＰＢＩを用いるようにしてもよい。
【００４３】
その他、有機材料として、例えば、（（１，１'−ビスフェニル）−４−オレート）ビス（２−メチル−８−キノリノレート−Ｎ１，Ｏ８）アルミニウム（又はBis(2-methyl-8-quinolinolato-N1, O8)-(1, 1'-Biphenyl-4-olato)aluminum）（以下、「ＢＡｌｑ」と呼ぶ。）や、４，４'，４"−トリ（Ｎ−カルバゾリル）トリフェニルアミン（又は4, 4', 4"-Tris(carbazol-9-yl)triphenylamine1）（以下、「ＴＣＴＡ」と呼ぶ。）や、３−（４−ビフェニルイル）−４フェニル−５−（４−ｔｅｒｔ−ブチルフェニル）−１，２，４−トリアゾール（又は3-(4-Biphenylel-4-phenyl-5-(4-tert-butylpenyl)-1, 2, 4-triazole) （以下、「ＴＡＺ」という。）を用いるようにしてもよい。
【００４４】
また、Ｂａｌｑの化学式は下記の式（６）で表され、ＴＣＴＡの化学式は式（７）で表され、ＴＡＺの化学式は下記の式（８）で表される。
【００４５】
【化６】
2012129370.tif 000008
【００４６】
【化７】
2012129370.tif 000009
【００４７】
【化８】
2012129370.tif 000010
なお、有機材料には、ＺｎやＡｌ等の希少金属ではない安価な金属から構成される有機金属錯体も含まれる。
【００４８】
このように、有機材料は、金属錯体とともにホスト材料の一部を担うことができれば、用途に応じて種々の有機材料を用いることができる。
【００４９】
なお、本実施形態に係る有機ＥＬ素子は、印刷法（例えばグラビア印刷、オフセット印刷、フレキソ印刷、スクリーン印刷、インクジェット印刷）やコーティング法（例えばスリットコーティング、キャップコーティング、マイクログラビア印刷、スピンコーティング）、真空蒸着法等の成膜方法を用いて製造することができる。
【００５０】
次に、具体的な実施例を用いて本発明の有機ＥＬ素子について説明する。
【実施例】
【００５１】
本発明の実施例に係る有機ＥＬ素子は、図１において説明した本実施形態に係る有機ＥＬ素子と同様に構成した。具体的には、以下のようにして実施例に係る有機ＥＬ素子を作製した。なお、今まで説明した構成要素に対応する構成要素には、同一の参照符号を付し、その説明を省略する。
【００５２】
まず、ＩＴＯ電極２０の薄膜が形成された基板１０上に、正孔注入層３０となるＰＥＤＯＴ：ＰＰＳをスピンコート法により成膜した。次いで、正孔輸送層４０、発光層５０、電子輸送層６０となる有機層と、電極層７０とを、１０−４Ｐａの真空チャンバ内で抵抗加熱により真空蒸着し、連続的に成膜した。具体的には、以下の材料及び厚さで成膜を行い、実施例１に係る有機ＥＬ素子を構成した。
【００５３】
正孔注入層３０    (３５ｎｍ)：ＰＥＤＯＴ：ＰＳＳ
正孔輸送層４０  （４０ｎｍ）：α−ＮＰＤ
発光層５０      （３５ｎｍ）：所定のホスト（２種類）／所定のゲスト
電子輸送層６０  （４０ｎｍ）：ＴＰＢＩ
電極層７０（０．５ｎｍ／１００ｎｍ）：ＬｉＦ／Ａｌ
なお、発光層５０の構成は、具体的な実施例に応じて材料が変化するため、所定のホストと所定のゲストとしている。
【００５４】
このようにして作製された実施例に係る有機ＥＬ素子のＩＴＯ電極２０側を陽極とし、電極層７０側を陰極として電圧を印加し、電流、輝度及び発光スペクトルの測定を行った。このような測定は、酸素や水が素子劣化の原因として問題となるので、その要因を除去するために真空チャンバからドライボックスに、空気に触れないようにして取り出し、ガラスキャップで封止を行った後に測定を行った。
【００５５】
次に、具体的な比較例及び実施例について説明する。
【００５６】
〔比較例〕
式（３）で表される化合物（Ｉｒ（ｐｉｇ）３）をゲスト材料として、ホスト材料（Ｉｒ（ｐｐｙ）２ａｃａｃ）中に１重量％、共蒸着によるドーピングを行って、発光層５０を形成し、比較例１に係る有機ＥＬ素子を構成した。
【００５７】
図２は、比較例に係る有機ＥＬ素子の測定結果と、実施例１に係る有機ＥＬ素子の測定結果を比較して示した表である。図２の表の最上段にデータに示すように、比較例に係る有機ＥＬ素子の１００ｃｄ／ｍ２時の駆動電圧は、３．６Ｖであった。また、１００ｃｄ／ｍ２時のＣＩＥ色度（ｘ，ｙ）と発光ピークの波長λは、ｘ＝０．６４９、ｙ＝０．３５０、λ＝６１４ｎｍであった。１００ｃｄ／ｍ２での外部量子効率（ＥＱＥ、External Quantum Efficiency）は１１．８％、パワー効率９．８ｌｍ／Ｗであった。この特性は、上述の特許文献１に記載の特性と同程度であった。
【００５８】
〔実施例１〕
式（３）で表される化合物（Ｉｒ（ｐｉｇ）３）をゲスト材料として、２種類のホスト材料（Ｉｒ（ｐｐｙ）２ａｃａｃ・ＴＰＢＩ）中に１重量％、共蒸着によるドーピングを行って、発光層５０を形成し、実施例１に係る有機ＥＬ素子を構成した。
【００５９】
図２は、実施例１に係る有機ＥＬ素子を、ホスト材料中の混合比を変えて作製した場合の特性を示した表である。図２において、実施例１ＡがＴＰＢＩ：Ｉｒ（ｐｐｙ）２ａｃａｃ＝１０：８９（≒１：９）、実施例１ＢがＴＰＢＩ：Ｉｒ（ｐｐｙ）２ａｃａｃ＝２０：７９（≒２：８）、実施例１ＣがＴＰＢＩ：Ｉｒ（ｐｐｙ）２ａｃａｃ＝４０：５９（≒４：６）、実施例１ＤがＴＰＢＩ：Ｉｒ（ｐｐｙ）２ａｃａｃ＝６０：３９（≒６：４）、実施例１ＥがＴＰＢＩ：Ｉｒ（ｐｐｙ）２ａｃａｃ＝８０：１９（≒８：２）の混合比のホスト材料の測定結果を各々示している。
【００６０】
図２の表において、実施例１Ａ〜１Ｅは、比較例１と比較して、ＴＰＢＩを挿入しても駆動電圧はそれほど変化していないものの、外部量子効率が上昇しており、高い電力効率が実現できている。これは、発光層中のホスト材料のＩｒ（ｐｐｙ）２ａｃａｃの濃度が低下し、Ｉｒ（ｐｐｙ）２ａｃａｃの消光が抑制されたためであると考えられる。実際、図２において、ＴＰＢＩの濃度上昇とともに内部量子効率が向上している。内部量子収率に関して言えば、ホスト材料中のＩｒ（ｐｐｙ）２ａｃａｃの混合比率よりもＴＰＢＩの混合比率が多い方が高い内部量子収率を示している。よって、例えば、金属錯体であるＩｒ（ｐｐｙ）２ａｃａｃと有機材料であるＴＰＢＩとのホスト材料中の混合比率は、有機材料の方を金属錯体よりも高く構成してもよい。
【００６１】
図３は、実施例１に係る有機ＥＬ素子の輝度半減寿命を、比較例に係る有機ＥＬ素子との比較において示した表である。図３において、ホスト材料の金属錯体Ｉｒ（ｐｐｙ）２ａｃａｃと有機材料ＴＰＢＩの混合比を変化させて作製した比較例及び実施例１Ａ〜１Ｅについて、輝度半減寿命の測定結果が示されている。なお、初期輝度は１０００ｃｄ／ｍ２として評価を行った。
【００６２】
図３に示すように、比較例の輝度半減寿命は１０３時間であるのに対し、実施例１Ａ〜１Ｃは、それよりも３倍以上の高い輝度半減寿命を示している。この結果から、実施例１に係る有機ＥＬ素子は、式（３）で表される化合物（Ｉｒ（ｐｉｇ）３）をゲスト材料として、Ｉｒ錯体のみからホスト材料を構成して発光層を形成した比較例に係る有機ＥＬ素子と比較して、寿命が長くなることが明らかとなった。
【００６３】
〔実施例２乃至４〕
図４は、本発明の実施例２乃至４に係る有機ＥＬ素子の測定結果を示した表である。実施例２乃至４においては、式（３）で表される化合物（Ｉｒ（ｐｉｇ）３）をゲスト材料として、２種類のホスト材料のうちＩｒ錯体（金属錯体）ではない方の有機材料の方を変え、１重量％共蒸着によるドーピングを行って、発光層を形成した。ホスト材料の組み合わせを変えて作製した有機ＥＬ素子の特性・寿命をまとめたものが、図４の表に示されている。
【００６４】
図４に示すように、実施例２における発光層５０のホスト材料は、Ｉｒ（ｐｐｙ）２ａｃａｃと式（７）で表される化合物ＴＣＴＡから構成したものであり、その混合比率は、Ｉｒ（ｐｐｙ）２ａｃａｃ：ＴＣＴＡ＝８９：１０（≒９：１）である。
【００６５】
また、実施例３における発光層５０のホスト材料は、Ｉｒ（ｐｐｙ）２ａｃａｃと式（６）で表される化合物ＢＡｌｑから構成したものであり、その混合比率は、Ｉｒ（ｐｐｙ）２ａｃａｃ：ＢＡｌｑ＝７９：２０（≒８：２）である。
【００６６】
また、実施例４における発光層５０のホスト材料は、Ｉｒ（ｐｐｙ）２ａｃａｃと式（８）で表される化合物ＴＡＺから構成したものであり、その混合比率は、Ｉｒ（ｐｐｙ）２ａｃａｃ：ＴＡＺ＝８９：１０（≒９：１）である。
【００６７】
図４においては、実施例２乃至４に係る有機ＥＬ素子の１００ｃｄ／ｃｍ２での外部量子効率、１００ｃｄ／ｃｍ２での電力効率、１００ｃｄ／ｃｍ２での電圧及び輝度半減寿命が示されている。また、図４において比較例は示されていないが、図２及び図３に、ＴＰＢＩの混合比率が零の場合の比較例が示されている。
【００６８】
図４に示す測定結果から、実施例２乃至４に係る有機ＥＬ素子は、式（３）で表される化合物（Ｉｒ（ｐｉｇ）３）をゲスト材料として、Ｉｒ錯体のみからホスト材料を構成して発光層を形成した比較例に係る有機ＥＬ素子と比較して、寿命が長くなることが明らかとなった。つまり、図３に示すように、比較例において寿命は１０３時間であったが、実施例２では３７０時間、実施例３では１３００時間、実施例４では５２０時間というように、いずれの実施例も寿命が長くなっている。
【００６９】
また、外部量子効率についても、図２に示すように、比較例に係る有機ＥＬ素子では１１．８であったのが、実施例２では１３．３、実施例３では１４．２、実施例４では１３．１と、いずれも向上している。
【００７０】
このように、発光層５０のホスト材料を構成する有機材料は、用途に応じて種々の材料を用いることができることが分かる。ここで、実施例１で示したＴＢＰＩ、実施例３のＢＡｌｑ及び実施例４のＴＡＺは電子輸送性の材料であるが、実施例２のＴＣＴＡは正孔輸送性の材料である。したがって、Ｉｒ錯体以外にホスト材料として用いる有機材料の選択性は非常に広いことが分かる。
【００７１】
また、本実施形態及び本実施例に係る有機ＥＬ素子は、多様な分野に応用が可能である。例えば、本実施形態及び本実施例に係る有機ＥＬ素子を用いて表示パネルを構成し、表示パネルを駆動する駆動回路を備えることにより、有機ＥＬディスプレイの表示装置を構成することが可能となる。その他、液晶のバックライト等にも利用が可能である。
【００７２】
以上、本発明の好ましい実施例について詳説したが、本発明は、上述した実施例に制限されることはなく、本発明の範囲を逸脱することなく、上述した実施例に種々の変形及び置換を加えることができる。
【産業上の利用可能性】
【００７３】
本発明は、有機ＥＬ素子及びこれを用いた表示装置に利用することができる。
【符号の説明】
【００７４】
１０    基板
２０    ＩＴＯ電極
３０    正孔注入層
４０    正孔輸送層
５０    発光層
６０    電子輸送層
７０    電極層
【図１】
2012129370.tif 000011
【図２】
2012129370.tif 000012
【図３】
2012129370.tif 000013
【図４】
2012129370.tif 000014